FR 2862431 A1 20050520 FR 0313519 A 20031117 2862431 1 Matière électrochimiquement active pour électrode positive de générateur électrochimique rechargeable au lithium. La présente invention se rapporte à une matière électrochimiquement active destinée à être utilisée dans l'électrode positive d'un générateur électrochimique rechargeable au lithium. Bien entendu l'invention concerne aussi l'électrode positive contenant une telle matière active et le générateur au lithium comprenant cette électrode. Les oxydes lithiés de métaux de transition sont connus comme matière active cathodique utilisable dans les générateurs au lithium. Dans l'électrode positive ou cathode, on utilise habituellement comme matière active des oxydes lithiés de métaux de transition de formule générale Lix My O, où M est le plus souvent Mn, Ni ou Co. Plus particulièrement LiNiO2 apparaît comme très prometteur en raison de sa longue durée de vie et de sa capacité élevée pour un coût acceptable. De nombreux travaux se sont attachés à améliorer les caractéristiques de la matière active cathodique LiNiO2 qui possède une forte instabilité thermique, ce qui présente un risque important pour la sécurité de l'utilisateur. Parmi les solutions envisagée pour stabiliser la structure de LiNiO2 lors de l'insertion/désinsertion du lithium, la substitution d'une partie du nickel par d'autres éléments moins réactifs est celle qui a été le plus fréquemment retenue. Par exemple, une matière active d'électrode positive est proposée par le document EP-0 918 041, qui est un oxyde complexe lithium/nickel/cobalt de formule: Lis, N i, _(X, + x2) Cox1 Mx2 02 avec x, +x2 = x; 0,9 y 1,3; 0 Le document US-6,040,090 décrit une matière active d'électrode positive dont les caractéristiques de charge/décharge en cyclage et la capacité initiale sont améliorées. Cette matière active a pour formule: Lia Cob Mn, (M)d Ni,_(b+c+d) 02 2862431 2 avec 0 Dans le but d'améliorer l'ensemble des propriétés électrochimiques, notamment la stabilité thermique, le document EP-1 189 296 propose une matière active cathodique monophasée de formule: Li [Lix Co, (NiMnz),_x_y] 02 avec0 L'inconvénient de tous ces matériaux est qu'ils sont aptes à se charger fortement lors d'une surcharge. Par conséquent la quantité de lithium résiduelle dans ces matériaux surchargés est très faible, ce qui les rend très instables 15 thermiquement. Toutes les matières actives connues actuellement présentent une stabilité thermique encore insuffisante pour assurer la sécurité de l'utilisateur. Bien que satisfaisant à la plupart des tests effectués en conditions abusives (test de court-circuit externe, test au clou, ...), les générateurs contenant de telles matières actives ne résistent pas à la surchauffe provoquée par une surcharge. En effet il se produit alors une élévation de température importante et soudaine due à une réaction exothermique de la matière active d'électrode avec l'électrolyte, ce qui entraîne la dégradation de cette matière active. Par ailleurs, des matières actives dérivées de LiMnO2 par substitution ont aussi été étudiées. En effet les oxydes de nickel et de cobalt présentent l'inconvénient d'être beaucoup plus coûteux que l'oxyde de manganèse, de plus leur production est limitée géographiquement à des zones à risques. Parmi les matières actives cathodiques, les matériaux lithiés à base de bioxyde de manganèse ont fait l'objet de nombreux essais. Pour la plupart des matériaux à structure spinelle, les capacités spécifiques des générateurs diminuent rapidement après quelques cycles. Pour améliorer la stabilité de ces composés, la plupart des travaux se sont alors orientés vers une modification de la stoechiométrie ou vers l'introduction d'un cation métallique en substitution d'une partie du manganèse. 2862431 3 Le document US-5,674,645 suggère d'améliorer simultanément la capacité et la stabilité en cyclage de la cathode par l'utilisation d'une matière active qui est un oxy-fluorure répondant à la formule générale: Li, +x My Mn2-x-y 04-z Fz avec x 0,4; y 0,3 et 0,05 z 1,0 et où M est un métal de transition comme Co, Cr ou Fe. Dans les générateurs rechargeables au lithium récents, le carbone de l'anode a été remplacé par un composé inorganique, ce qui entraîne des pertes irréversibles de lithium. L'utilisation de LiMn2O4 comme matière active cathodique a montré qu'il pouvait fournir une quantité excédentaire de lithium permettant de combler en partie ces pertes. Par exemple, le document US-6,432,581 décrit une matière active cathodique qui est un composé d'intercalation de formule: Li2 Mn2_x Mex 04-z FZ avec 0 x Dans le domaine de tension requis par les applications (Uc/Ud = 1.5 avec Uc=4.3V versus Li+/Li , où Uc est la tension de coupure en charge et Ud est la tension de coupure en décharge), les matériaux décrits dans les documents US-5,674,645 et US-6,432,581 présentent une capacité électrochimique réversible trop faible ( Le document EP-1 225 650 décrit une matière active positive contenant un matériau composite de formule générale: Lix (Ni,_y Me1y) (O2_, X,) + A avec 0,02 x 1,3; 0,005 y 0,5; 0,01 z 2862431 4 Les générateurs contenant ces matériaux présentent des résultats améliorés au test au clou et en décharge rapide. Cependant la stabilité thermique de ces matériaux en surcharge est insuffisante. Le document JP-10 326 621 décrit une matière active positive de formule générale: Lix (Ni,_y My) O2_, Xa avec 0,2 Ces générateurs fournissent une capacité élevée à un coût réduit. Cependant la plupart de ces générateurs présentent une mauvaise stabilité 10 thermique en surcharge. Le document EP-1 130 663 décrit une matière active positive de formule: L11 _x M 02-y-s Fy avec M = Mn ou une combinaison de Mn avec un élément de substitution comme Co, Ni, Cr, Fe, Al, Ga ou ln dans laquelle 0 Cette famille de matériaux très riche en manganèse cristallise dans une structure orthorhombique et présente un rendement de charge inférieur à 80% lorsque le générateur est cyclé entre 3 V et 4.3 V en raison du fait qu'il se transforme en structure spinelle lors du cyclage électrochimique. D'autre part, leur durée de vie en cyclage est très médiocre (inférieure à 160 cycles). La présente invention a pour but de proposer un générateur électrochimique rechargeable offrant à l'utilisateur une sécurité accrue en cas de surcharge accidentelle par rapport aux générateur connus, tout en conservant une capacité réversible élevée et une longue durée de vie en cyclage. En particulier l'invention a pour but de proposer une matière électrochimiquement active dont la stabilité thermique, notamment en surcharge à fort régime, est améliorée de manière à minimiser la réaction entre la matière active et l'électrolyte et à limiter l'emballement thermique qui en résulte. L'objet de la présente invention est une matière électrochimiquement active résultant de la substitution d'une partie du nickel d'un oxyde mixte de nickel et de 30 lithium du type LiNiO2. La matière active selon l'invention est un oxyde cristallisant dans une structure rhomboédrique et répondant à la formule: Li (Ni(l_x_y_Z_t) Cox MnyLiz M,) O2_e Fe 2862431 5 où 0x Les générateurs comprenant une électrode positive dont la matière active est dérivée de LiNiO2, réagissent violemment lors de la surcharge car le matériau devient très instable thermiquement, ce qui se traduit par une température d'emballement thermique faible, et une réaction exothermique de puissance thermique et d'énergie élevées. II s'ensuit que les accumulateurs contenant une telle matière active connue présentent des caractéristiques en surcharge non satisfaisantes. Les matières actives positives décrites selon l'invention présentent des caractéristiques à l'état surchargé tout à fait surprenantes; en effet la puissance thermique et l'énergie totale développées sont très faibles par rapport aux matériaux connus dérivés de LiNiO2. Elles permettent de réaliser des générateurs électrochimiques sûrs quelles que soient les conditions abusives auxquelles ils sont soumis, en particulier la surcharge. Selon une première forme d'exécution de l'invention, on a de préférence 0, 05 Selon une deuxième forme d'exécution de l'invention, on a de préférence 0, 20 Selon une troisième forme d'exécution de l'invention, on a de préférence 0,05 Selon une quatrième forme d'exécution de l'invention, on a de préférence 0,01 Selon une cinquième forme d'exécution de l'invention, on a de préférence 30 0,01 Selon un premier mode de réalisation de la présente invention, M contient au moins Mg. Selon un deuxième mode de réalisation de la présente invention, M contient au moins Al. 2862431 6 Selon un troisième mode de réalisation de la présente invention, M contient au moins B. Selon un quatrième mode de réalisation de la présente invention, M contient au moins Si. Selon un cinquième mode de réalisation de la présente invention, M contient au moins Ti. De préférence, la matière active selon l'invention est un oxyde lamellaire substitué de Ni, Co et Mn sensiblement monophasé, la présence éventuelle d'une seconde phase minoritaire restant inférieure à 3% en poids de la matière active, et de préférence inférieure à 1%. La présente invention a aussi pour objet une électrode positive de générateur électrochimique rechargeable au lithium comprenant un support conducteur recouvert d'une couche active contenant la matière active précédemment décrite. La couche active peut contenir en outre un liant et/ou un matériau conducteur. La présente invention a encore pour objet un générateur électrochimique rechargeable au lithium comprenant une électrode positive contenant la matière active précédemment décrite et une électrode négative dont la matière active est choisie parmi du lithium métallique, les alliages du lithium et un matériau susceptible d'insérer du lithium dans sa structure. La matière active de l'électrode négative peut être notamment un matériau carboné susceptible d'insérer du lithium dans sa structure choisi parmi le graphite, le coke, le noir de carbone et le carbone vitreux. D'autres caractéristiques et avantages de la présente invention 25 apparaîtront au cours des exemples suivants de réalisation, donnés bien entendu à titre illustratif et non limitatif, et dans le dessin annexé sur lequel - la figure 1 est une coupe schématique éclatée d'un générateur électrochimique de type bouton comprenant une matière électrochimiquement active selon l'invention, - la figure 2 représente les deux premières courbes de charge / décharge d'un générateur électrochimique contenant une matière électrochimiquement active selon l'invention de formule: Li(Nio,52Mgo,o2Mno,30 Coo,16) 01, 87F0,,3, 2862431 7 - la figure 3 représente une courbe obtenue par Calorimétrie Différentielle à Balayage dite méthode D.S.C. (acronyme de Differential Scanning Calorimetry) appliquée à une électrode comprenant une matière électrochimiquement active à l'état surchargé selon l'invention de formule: Li(Nio,52Mgo,02Mno,30 Co0116) 01887F0113, - la figure 4, analogue à la figure 3, montre une courbe obtenue par la même méthode D.S.C. pour une électrode comprenant une matière active à l'état surchargé ne faisant pas partie de la présente invention de formule: Lit 10Ni088Mg0.0201.9F01+Na 3000ppm. Sur la figure 2, la capacité C chargée ou déchargée en mAh/g de matière active est donnée en abscisse et en ordonnée la tension U du générateur en volts. Sur les figures 3 et 4, la puissance thermique W en W/g de matière active est donnée en ordonnée gauche, l'énergie thermique cumulée E en J/g de matière active en ordonnées droite, et en abscisse la température T en C. EXEMPLES 1 à 9 On a préparé de la manière décrite ci-après des matières actives selon l'invention dont les formule sont données dans le tableau 1 ci-dessous. Tableau 1 Exemple Formule 1 Li(LI0110N10440Mno336Co0114) 01996F0004 2 Li(Nio,52Mg0,02Mno,30 Cou ô) O1,87F0113 3 Li(Lio,10Nio,40Mno,36Coo,14) 01880F0220 4 Li(Lio,loNio,39Mn0,36 00,15) 01770F0330 Li(Lio,loNio,35Mno,35Co0,15 Aloo2Bo,03) 01,80Fo,20 6 Li(Li0,loNio,35Mno,35Coo,15 T10,05) 01880F0,20 7 Li(Lio,10Ni0,35Mn0,35Co0,15 SI0005) 01880F0220 8 Li(Lio,loNi0,35Mn0,35Co0,15 Zno,05) 01,80Fo,20 9 LI(Li0005NI0335Mn0330Ca0,30) 01880F0220 EXEMPLES COMPARATIFS 1 à 9 On a préparé de la manière décrite ci-après des matières actives comparatives dont les formule sont données dans le tableau 2 ci-dessous. 8 Tableau 2 Exemple comparatif Formule Cl Li(Nio9oC0001Mno.09)O2 C2 Li 1.064(Mn0.416N 10.415C00.169)0.93602 C3 Li, ,oNi0sMMgo02O19F0.1 +Na 3000ppm C4 LiNio93Mn004 Bo 030, .9F0.1 C5 Li(Nio,52Mgo,02Mno,30 Co0,16)O2 C6 Li(NiO,46Mno,40 Co0,14)O1,4F0,6 C7 Li (N10,30Mn0,30 Coo,10L10.30)O1, 37F0,13 C8 Li (Nio,30Mn0,30 CoO1loTio30)O1,87F0,13 Préparation de la matière électrochimiquement active Les matières actives selon l'invention de formule Li (Ni(l_x_y_Zm Cox Mn, Li, M,) O2_e Fe ont été synthétisées en utilisant un promoteur carbonaté élaboré à partir d'un mélange des sels de métaux dans les proportions stoechiométriques. Après réaction, le précipité obtenu est filtré et séché. On utilise ensuite du carbonate de lithium Li2CO3 comme agent de lithiation et du fluorure de lithium LiF comme source de fluor que l'on mélange énergiquement par voie mécanique au promoteur carbonaté dans les proportions stoechiométriques. Un traitement thermique est ensuite réalisé dans un four sous circulation d'oxygène à 900 C pendant 24 heures. Les matières actives comparatives ont été préparées de la manière décrite ci-dessus, à l'exception de l'essai comparatif C3 dans lequel LiOH.H2O et LiF ont été utilisés respectivement comme source de lithium et de fluor dans les proportions stoechiométriques; 3000ppm de potassium sous forme KOH ont été rajoutés. Après mélange mécanique de 30 minutes, un premier traitement thermique a été réalisé à 480 C sous un flux d'oxygène pendant 10 heures suivi d'un second traitement thermique à 700 C pendant 20 heures sous oxygène. Caractérisation de la matière électrochimiquement active Les matières actives selon la présente invention des exemples 1 à 9 ci-dessus sont sensiblement monophasées. La quantité de seconde phase éventuellement présente est inférieure à 3% en poids de la matière active. 2862431 9 L'analyse par diffraction des rayons X montre que la matière active cristallise dans la structure rhomboédrique. Par exemple, à partir du diagramme de diffraction des rayons X de la matière active de l'exemple 2, les paramètres de maille de la structure lamellaire ont pu être déterminés: a = 2,8825 A etc = 14,27 A. Les matières actives correspondant aux exemples comparatifs Cl à C8 cristallisent également dans la structure rhomboédrique, mais ils ne sont pas monophasés. Dans le cas des exemples comparatifs C6 à C8, la quantité de seconde phase est bien supérieure à 3%. Réalisation d'une électrode On réalise une électrode positive de générateur rechargeable au lithium de la manière suivante. Une pâte est préparée en mélangeant 86% en poids de matière électrochimiquement active, 6% en poids de polyfluorure de vinylidène (PVDF) et 8% en poids d'un matériau conducteur carboné, de préférence un mélange composé de 4% de suie et 4% de graphite, dans de la N-méthylpyrolidone (NMP). La pâte ainsi obtenue est déposée sur un feuillard d'aluminium qui sert de support conducteur à l'électrode. L'électrode est alors séchée à 140 C pendant 1h, puis calandrée. Assemblage d'un générateur électrochimique L'électrode positive précédemment préparée est utilisée pour réaliser un générateur électrochimique rechargeable de format bouton. Pour former le générateur électrochimique 10 représenté sur la figure 1, une cathode 11 comprenant une matière électrochimiquement active selon l'invention est assemblée face à une anode 12 constituée d'une feuille de lithium métallique. Les électrodes positive 11 et négative 12 encadrent un séparateur 13 constitué d'une membrane de polyéthylène (PE) commercialisée par la société "CELGARD". Le couple électrochimique ainsi obtenu est disposé dans une coupelle 14 fermée de manière étanche par un couvercle 15 par l'intermédiaire d'un joint 16. Le couple électrochimique est imprégné d'un électrolyte qui est un mélange de carbonate de propylène, de carbonate d'éthylène et de carbonate de diméthyle PC/EC/DMC dans les proportions volumiques 1/1/3, et contenant de l'hexafluorophosphate de lithium LiPF6 à la concentration 1M. L'assemblage du générateur et son remplissage en électrolyte sont effectués en boîte à gants sous atmosphère d'argon exempte d'humidité. 2862431 10 On a fabriqué de cette manière des générateurs électrochimiques comprenant d'une part les matières actives selon l'invention des exemples 1 à 9, et d'autre part les matières actives des exemples comparatifs Cl à C8. Evaluation électrochimique du générateur On impose au générateur deux charges et deux décharges successives entre 3 et 4,3 volts à température ambiante à un régime de 0,05 Ic, où le est le courant nécessaire théorique pour décharger le générateur en une heure. Les tableaux 3 et 4 rassemblent les résultats électrochimiques obtenus respectivement avec les matières actives des exemples 1 à 9 et avec celles des exemples comparatifs Cl à C8. Les capacités électrochimiques déchargées au premier cycle pour les matières actives des exemples 1 à 9 sont supérieures à 120 mAh/g. Les capacités électrochimiques des matières actives des exemples comparatifs Cl à C5 sont également élevées (supérieures à 120 mAh/g) alors que les capacités électrochimiques de celles des exemples comparatifs C6 à C8 sont faibles (inférieures à 100 mAh/g). Sur la figure 2, on donne le résultat obtenu dans le cas d'un générateur contenant la matière active de l'exemple 2 selon l'invention. Sont représentées la courbe 20 de première charge, la courbe 21 de première décharge, la courbe 22 de deuxième charge, et la courbe 23 de deuxième décharge. Au premier cycle, la capacité chargée est de 165 Ah/g et la capacité déchargée est de 120 mAh/g. Caractérisation de l'électrode La stabilité thermique des matières électrochimiquement actives précédemment préparées a été mesurée par Calorimétrie Différentielle à Balayage dite méthode D.S.C. (acronyme de Differential Scanning Calorimetry). Cette méthode D.S.C. est une technique déterminant la variation du flux thermique dans un échantillon soumis à une programmation en température. Lorsqu'un matériau est chauffé, sa structure évolue et les transformations se réalisent avec échange de chaleur. Dans le cas présent, on observe une réaction exothermique entre l'oxygène dégagé par le matériau positif et l'électrolyte. L'analyse par D.S.C. renseigne sur la température de transformation du matériau (pic endothermique ou exothermique), sur la puissance thermique développée (hauteur du pic), et sur l'énergie thermique requise pour la transformation (surface du pic par rapport à la ligne de base). 2862431 11 Après deux cycles de charge / décharge à température ambiante effectués dans les conditions décrites précédemment, on réalise une charge à 0,05Ic jusqu'à ce que la tension du générateur atteigne 4.3 V, suivie d'une surcharge à 0,2 le pendant 5 heures. On prélève alors 3 mg de matière active à l'état surchargé sur l'électrode positive imprégnée d'électrolyte. L'échantillon de matière active est chauffé de 20 C à 500 C à une vitesse de 10 C/mn sous argon. L'analyse par D.S.C. renseigne sur la stabilité thermique à l'état surchargé de la matière active, donc sur le comportement de l'électrode vis à vis de l'électrolyte. Dans l'analyse par D.S.C. , les paramètres suivants sont caractéristique de la stabilité thermique du matériau: - W est la puissance thermique dégagée en W/g de matière active; lorsque l'amplitude des variations de W par rapport à la ligne de base est supérieure à 5 W/g, les réactions qui se produisent deviennent violentes; - Tp est la température en C à laquelle se produit la réaction violente entre la 15 matière active surchargée et l'électrolyte; - E est l'énergie thermique cumulée en J/g de matière active en fonction de la température (calculée par rapport à ligne de base). Dans le tableau 3 sont données les amplitudes de puissance thermique maximum (hauteur du pic de DSC par rapport à la ligne de base) ainsi que les énergies totales des matières actives à l'état surchargé pour les exemples 1 à 9. Pour tous ces exemples la puissance thermique est très faible (inférieure à 3 W/g) et l'énergie totale est inférieure à 450 J/g. Dans le tableau 4 sont données les amplitudes de puissance thermique maximum (hauteur du pic DSC par rapport à la ligne de base) ainsi que les énergies totales des matières actives à l'état surchargé pour les exemples comparatifs Cl à C8. Pour les exemples comparatifs Cl à C5 qui présentent une capacité déchargée au premier cycle supérieure à 120 mAh/g, l'amplitude maximum de la puissance thermique est très élevée (supérieure à 7 W/g) et l'énergie totale est supérieure à 900 J/g. Pour les exemples comparatifs C6 à C8, l'amplitude maximum de la puissance thermique est très faible et l'énergie totale est inférieure à 350 J/g, mais la capacité déchargée au premier cycle est inférieure à 100 mAh/g. La figure 3 représente, issues du test D.S.C., une courbe 30 de puissance thermique W et une courbe 31 d'énergie thermique cumulée E en fonction de la 2862431 12 température T, estimée en utilisant comme ligne de base la courbe 32, d'une électrode surchargée comprenant la matière active de l'exemple 2. La figure 4 représente une courbe 40 de puissance thermique W et une courbe 41 d'énergie thermique totale E, en fonction de la température T, issues du test D.S.C. d'une électrode comprenant la matière active comparative de l'exemple C3. Les résultats du test D.S.C. des figures 3 et 4 montrent clairement qu'une matière active selon la présente invention présente une stabilité thermique supérieure à la matière active comparative qui ne fait pas partie de l'invention. En l0 effet la matière active comparative présente une amplitude de puissance thermique de l'ordre de 13 W/g avec une énergie thermique cumulée de 1 100 J/g alors que la matière active selon l'invention présente une puissance thermique inférieure à 3 W/g et une énergie thermique cumulée inférieure à 400 W/g. La matière électrochimiquement active selon la présente invention présente donc des caractéristiques de stabilité thermique très améliorées par rapport à la matière active comparative, ainsi qu'une capacité électrochimique réversible élevée. Bien entendu, la présente invention n'est pas limitée aux modes de réalisation décrits, mais elle est susceptible de nombreuses variantes accessibles à l'homme de l'art sans que l'on s'écarte de l'esprit de l'invention. En particulier, on pourra sans sortir du cadre de l'invention envisager l'utilisation d'un support conducteur d'électrode de nature et de structure différente. Enfin, les différents ingrédients entrant dans la réalisation de la pâte, ainsi que leurs proportions relatives, pourront être changés. Notamment des additifs destinés à faciliter la mise en forme de l'électrode, comme un épaississant ou un stabilisateur de texture, pourront y être incorporés dans des proportions mineures. Tableau 3 Exemple Formule Capacité chargée Capacité déchargée Amplitude maximale de Energie thermique au premier cycle au premier cycle la puissance thermique totale DSC à l'état (mAh/g) (mAh/g) DSC à l'état surchargé surchargé (W/g) (J/g) 1 Li(Li0,10N1o,40Mn0,36Coo,14) 01996F0004 153 133 0.85 300 2 Li(Ni0552Mg0002Mn0330 C00,16) O1887F0113 165 120 1.2 350 3 Li(Li0,10Ni0,40Mno,36Coo,14) 01,80F0,20 157 130 2.8 450 4 Li(Li0,10Ni0,39Mno,36 000,15) 01770F0330 160 135 0.8 300 Li(Li0,1oNi0, 35Mn0,35Coo 15 A10.02B0,03) 01880F0220 153 125 1.1 370 6 Li(Lio,loNio,35Mno,35Coo,15 Ti0,05) 01880F0220 155 127 0.95 310 7 Li(Li0,10Nio,35Mn0,35Coo,15 Sio,05) 01880F020 157 130 1.2 380 8 Li(Lio,loNi0,35Mno,35Coo,15 Zno,05) 01880F0,20 155 125 1.7 400 9 Li(Li0,05Ni0,35Mn0,30Coo,30) 01880F0220 163 130 2 410 Tableau 4 Exemple Formule Capacité chargée au Capacité déchargée Amplitude maxi de la Energie thermique comparatifs premier cycle au premier cycle puissance thermique DSC totale DSC à l'état (mAh/g) (mAh/g) à l'état surchargé surchargé (W/g) (J/g) Cl Li (N io.90Coo.o1 Mn0.09)O2 195 178 20 1300 C2 Li1064(Mn0. 416NiO415Co0_169)0.936O2 185 160 7 900 C3 Li1.10Ni0.88Mg0.02O1.9F0.1+Na 3000ppm 160 120 13 1050 C4 LiNi0.93Mn0.04 B0.03O1.9F0.1 183 130 10 1150 C5 Li(Ni0552Mg0002Mn0330 Co0,16)O2 180 157 15 900 C6 Li(Ni0 46 0Mn 40 C00 14)01 4FOb 135 95 0.8 310 C7 Li (NiO30 0 Mn30 C00 10LiO30)01 87F0 13 110 90 1 350 C8 Li (Ni0 30Mn0 30 C00 10TiO30)O1 87F0 13 105 80 1.1 300 10 REVENDICATIONS 1. Matière électrochimiquement active cristallisant dans une structure rhomboédrique et résultant de la substitution d'une partie du nickel d'un oxyde mixte de nickel et de lithium du type LiNiO2, caractérisée en ce que ladite matière active répond à la formule: Li (Nice-x-v-Z-,) Cox Mny LiZ M,) 02_e Fe où 05x 2. Matière active selon la revendication 1, dans laquelle 0,05 7. Matière active selon l'une des revendications précédentes, dans laquelle M contient au moins Mg. 8. Matière active selon l'une des revendications 1 à 6, dans laquelle M contient au moins Al. 9. Matière active selon l'une des revendications 1 à 6, dans laquelle M contient au moins B. 2862431 16 10. Matière active selon l'une des revendications 1 à 6, dans laquelle M contient au moins Si. 11. Matière active selon l'une des revendications 1 à 6, dans laquelle M contient au moins Ti. 12. Matière active selon l'une des revendications précédentes, sensiblement monophasée. 13. Matière active selon la revendication 12, dans laquelle la quantité d'une seconde phase éventuelle est inférieure à 3% en poids de ladite matière active. 14. Matière active selon l'une des revendications 12 et 13, dans laquelle la io quantité d'une seconde phase éventuelle est inférieure à 1% en poids de ladite matière active. 15. Electrode positive de générateur électrochimique rechargeable au lithium comprenant un support conducteur recouvert d'une couche active contenant une matière active selon l'une des revendications précédentes. 16. Electrode positive selon la revendication 15, dans laquelle ladite couche active contient en outre un liant. 17. Electrode positive selon l'une des revendications 15 et 16, dans laquelle ladite couche active contient en outre un matériau conducteur. 18. Générateur électrochimique rechargeable au lithium comprenant une électrode positive contenant une matière active selon l'une des revendications 1 à 14, et une électrode négative dont la matière active est choisie parmi du lithium métallique, les alliages du lithium et un matériau susceptible d'insérer du lithium dans sa structure. 19. Générateur électrochimique selon la revendication 18, comprenant une 25 électrode négative dont la matière active est un matériau carboné susceptible d'insérer du lithium dans sa structure. 20. Générateur électrochimique selon la revendication 19, dans lequel ledit matériau carboné est choisi parmi le graphite, le coke, le noir de carbone et le carbone vitreux.